(57)【要約】【課題】  難接着材料のポリエチレン管同士を接着する手法及び接着されたポリエチレン管を提供する。【解決手段】  ポリエチレン管接着方法は、ポリエチレン管同士を付き合わせ、その付き合わせた外周に接着剤を塗布し、その塗布した接着剤の上部に２つ割のカバー材を被せて接着させることである。【選択図】  図１
2007090673.tif 000002
【特許請求の範囲】
【請求項１】
ポリエチレン管同士を付き合わせ、その付き合わせた端面及び付き合わせた外周面のうち少なくとも一方に接着剤を塗布し、その塗布した接着剤の上部に２つ割のカバー材を被せて接着させることを特徴とするポリエチレン管接着方法。
【請求項２】
前記付き合わせた部位を加熱してから接着剤を塗布するようにしたことを特徴とする請求項１に記載のポリエチレン管接着方法。
【請求項３】
前記２つ割のカバー材は、加熱してから内周面に接着剤を塗布し、接着剤を塗布した前記付き合わせた部位に被せて接着させることを特徴とする請求項１又は２に記載のポリエチレン管接着方法。
【請求項４】
ポリエチレン管同士を付き合わせ、その付き合わせた端面及び付き合わせた外周面のうち少なくとも一方に接着剤を塗布し、その塗布した接着剤の上部に巻き付け式のカバー材を捲回して接着させることを特徴とするポリエチレン管接着方法。
【請求項５】
前記付き合わせた部位を加熱してから接着剤を塗布するようにしたことを特徴とする請求項４に記載のポリエチレン管接着方法。
【請求項６】
ポリエチレン管同士を付き合わせ、その付き合わせた端面及び付き合わせた外周面のうち少なくとも一方に接着剤を塗布し、その塗布した接着剤の上部に円筒状のカバー材を被せて接着させることを特徴とするポリエチレン管接着方法。
【請求項７】
前記付き合わせた部位を加熱してから、その付き合わせた端面及び付き合わせた外周面のうち少なくとも一方に接着剤を塗布するようにしたことを特徴とする請求項６に記載のポリエチレン管接着方法。
【請求項８】
前記円筒状のカバー材は、加熱してから内周面に接着剤を塗布させてから、接着剤を塗布した前記付き合わせた部位に被せて接着させることを特徴とする請求項６又は７に記載のポリエチレン管接着方法。
【請求項９】
端部をテーパ状にしたポリエチレン管同士を付き合わせ、その付き合わせた端面及び付き合わせた外周面のうち少なくとも一方に接着剤を塗布し、その塗布した接着剤の上部に円筒状のカバー材を被せて接着させることを特徴とするポリエチレン管接着方法。
【請求項１０】
前記付き合わせた部位を加熱してから、その付き合わせた端面及び付き合わせた外周面のうち少なくとも一方に接着剤を塗布するようにしたことを特徴とする請求項９に記載のポリエチレン管接着方法。
【請求項１１】
前記円筒状のカバー材は、加熱してから内周面に接着剤を塗布させてから、接着剤を塗布した前記付き合わせたテーパ状に形成した部位に被せて接着させることを特徴とする請求項９又は１０に記載のポリエチレン管接着方法。
【請求項１２】
ポリエチレン管同士を付き合わせ、その付き合わせた端面及び付き合わせた外周面のうち少なくとも一方に接着剤を塗布し、
接続するポリエチレン管の径よりも拡径に形成され、熱を加えることで縮径に変形する円筒形状のカバー材を、
接着剤を塗布した上部から被せ、
該被せた円筒形状のカバー材に熱を加えることで縮径させることで接着させると同時に圧着させることを特徴とするポリエチレン管接着方法。
【請求項１３】
ポリエチレン管同士を付き合わせ、その付き合わせた部位を含めて加熱し、
該加熱した端面及び外周面のうち少なくとも一方に接着剤を塗布し、
接続するポリエチレン管の径よりも拡径に形成され、熱を加えることで縮径に変形する円筒形状のカバー材を、
接着剤を塗布した上部から被せ、
該被せた円筒形状のカバー材に熱を加えることで縮径させることで接着させると同時に圧着させることを特徴とするポリエチレン管接着方法。
【請求項１４】
ポリエチレン管同士を付き合わせ、その付き合わせた端面及び付き合わせた外周面のうち少なくとも一方に接着剤を塗布し、その塗布した接着剤の上部に２つ割のカバー材を被せて接着して形成されたポリエチレン管。
【請求項１５】
前記付き合わせた部位を加熱してから接着剤を塗布することを特徴とする請求項１４に記載のポリエチレン管。
【請求項１６】
前記２つ割のカバー材は、加熱してから内周面に接着剤を塗布し、接着剤を塗布した前記付き合わせた部位に被せて接着させることを特徴とする請求項１４又は１５に記載のポリエチレン管。
【請求項１７】
ポリエチレン管同士を付き合わせ、その付き合わせた端面及び付き合わせた外周面のうち少なくとも一方に接着剤を塗布し、その塗布した接着剤の上部に巻き付け式のカバー材を被せて接着して形成されたポリエチレン管。
【請求項１８】
前記付き合わせた部位を加熱してから接着剤を塗布するようにしたことを特徴とする請求項１７に記載のポリエチレン管。
【請求項１９】
ポリエチレン管同士を付き合わせ、その付き合わせた端面及び付き合わせた外周面のうち少なくとも一方に接着剤を塗布し、その塗布した接着剤の上部に円筒状のカバー材を被せて接着して形成されたポリエチレン管。
【請求項２０】
前記付き合わせた部位を加熱してから、その付き合わせた端面及び付き合わせた外周面のうち少なくとも一方に接着剤を塗布するようにしたことを特徴とする請求項１９に記載のポリエチレン管。
【請求項２１】
前記円筒状のカバー材は、加熱してから内周面に接着剤を塗布させてから、接着剤を塗布した前記付き合わせた部位に被せて接着させることを特徴とする請求項１９又は２０に記載のポリエチレン管。
【請求項２２】
ポリエチレン管同士を付き合わせ、その付き合わせた端面及び付き合わせたテーパ状の外周面のうち少なくとも一方に接着剤を塗布し、その塗布した接着剤の上部に円筒状のカバー材を被せて接着して形成されたポリエチレン管。
【請求項２３】
前記付き合わせた部位を加熱してから、その付き合わせた端面及び付き合わせたテーパ状の外周面のうち少なくとも一方に接着剤を塗布するようにしたことを特徴とする請求項２２に記載のポリエチレン管。
【請求項２４】
前記円筒状のカバー材は、加熱してから内周面に接着剤を塗布させてから、接着剤を塗布した前記付き合わせたテーパ状に形成した部位に被せて接着させることを特徴とする請求項２２又は２３に記載のポリエチレン管。
【請求項２５】
ポリエチレン管同士を付き合わせ、その付き合わせた端面及び付き合わせたテーパ状の外周面のうち少なくとも一方に接着剤を塗布し、
接続するポリエチレン管の径よりも拡径に形成され、熱を加えることで縮径に変形する円筒形状のカバー材を、
接着剤を塗布した上部から被せ、
該被せた円筒形状のカバー材に熱を加えることで縮径させることで接着させると同時に圧着して形成されたポリエチレン管。
【請求項２６】
ポリエチレン管同士を付き合わせ、その付き合わせた部位を含めて加熱し、
該加熱して付き合わせた端面及び付き合わせた外周面のうち少なくとも一方に接着剤を塗布し、
接続するポリエチレン管の径よりも拡径に形成され、熱を加えることで縮径に変形する円筒形状のカバー材を、
接着剤を塗布した上部から被せ、
該被せた円筒形状のカバー材に熱を加えることで縮径させることで接着させると同時に圧着して形成されたポリエチレン管。
【発明の詳細な説明】
【技術分野】
【０００１】
本発明は、ポリエチレン管同士を接着する手法及びポリエチレン管に関し、詳しくは、ポリエチレン管同士を接着剤で接着する際により強固に接着するために改良した種々の実施例によるポリエチレン管同士の接着方法及びポリエチレン管に関する。
【背景技術】
【０００２】
従来におけるポリエチレンは、加工性、再利用性、燃焼廃ガスの低公害性、強度、潤滑性、耐久性や表面エネルギーの低さに基づく耐汚染性等、多くの特徴を持つため、各種の設備や装置の部品、容器、配管等、広範な分野で需要が拡大し続けている。
【０００３】
このポリエチレンは代表的な難接着材料であるが、ポリエチレン表面近くで数千〜数万ボルトの電圧によってコロナ放電を行い、ポリエチレン表面を変質させる方法、或いは薬液によってポリエチレン表面を変質させる方法を用いることにより、同種或いは異種材料と強固に接着することができる。
【特許文献１】特開平８−２０７２１１号公報（第３頁〜４頁、第１図）
【発明の開示】
【発明が解決しようとする課題】
【０００４】
しかしながら、従来技術で説明したいずれの方法でも、専用の設備やある程度の専門知識、安全管理が必要であり、準備に多大な労力を要するばかりでなく、場所的制約を受けるため、現場施工、修理、小規模利用等の分野では利用のための技術が行き詰まっているという問題がある。
【０００５】
従って、ポリエチレンを簡単な作業でしかも強固に接着する手法及びポリエチレン管に解決しなければならない課題を有する。
【課題を解決するための手段】
【０００６】
上記課題を解決するために、本願発明のポリエチレン管接着方法及びポリエチレン管は、次に示す構成にすることである。
【０００７】
（１）ポリエチレン管接着方法は、ポリエチレン管同士を付き合わせ、その付き合わせた端面及び付き合わせた外周面のうち少なくとも一方に接着剤を塗布し、その塗布した接着剤の上部に２つ割のカバー材を被せて接着させることを特徴とする。
【０００８】
（２）前記付き合わせた部位を加熱してから接着剤を塗布するようにしたことを特徴とする（１）に記載のポリエチレン管接着方法。
【０００９】
（３）前記２つ割のカバー材は、加熱してから内周面に接着剤を塗布し、接着剤を塗布した前記付き合わせた部位に被せて接着させることを特徴とする（１）又は（２）に記載のポリエチレン管接着方法。
【００１０】
（４）ポリエチレン管接着方法は、ポリエチレン管同士を付き合わせ、その付き合わせた端面及び付き合わせた外周面のうち少なくとも一方に接着剤を塗布し、その塗布した接着剤の上部に巻き付け式のカバー材を捲回して接着させることを特徴とする。
【００１１】
（５）前記付き合わせた部位を加熱してから接着剤を塗布するようにしたことを特徴とする（４）に記載のポリエチレン管接着方法。
【００１２】
（６）ポリエチレン管接着方法は、ポリエチレン管同士を付き合わせ、その付き合わせた端面及び付き合わせた外周面のうち少なくとも一方に接着剤を塗布し、その塗布した接着剤の上部に円筒状のカバー材を被せて接着させることを特徴とする。
【００１３】
（７）前記付き合わせた部位を加熱してから、その付き合わせた端面及び付き合わせた外周面のうち少なくとも一方に接着剤を塗布するようにしたことを特徴とする（６）に記載のポリエチレン管接着方法。
【００１４】
（８）前記円筒状のカバー材は、加熱してから内周面に接着剤を塗布させてから、接着剤を塗布した前記付き合わせた部位に被せて接着させることを特徴とする（６）又は（７）に記載のポリエチレン管接着方法。
【００１５】
（９）ポリエチレン管接着方法は、端部をテーパ状にしたポリエチレン管同士を付き合わせ、その付き合わせた端面及び付き合わせた外周面のうち少なくとも一方に接着剤を塗布し、その塗布した接着剤の上部に円筒状のカバー材を被せて接着させることを特徴とする。
【００１６】
（１０）前記付き合わせた部位を加熱してから、その付き合わせた端面及び付き合わせた外周面のうち少なくとも一方に接着剤を塗布するようにしたことを特徴とする（９）に記載のポリエチレン管接着方法。
【００１７】
（１１）前記円筒状のカバー材は、加熱してから内周面に接着剤を塗布させてから、接着剤を塗布した前記付き合わせたテーパ状に形成した部位に被せて接着させることを特徴とする（９）又は（１０）に記載のポリエチレン管接着方法。
【００１８】
（１２）ポリエチレン管接着方法は、ポリエチレン管同士を付き合わせ、その付き合わせた端面及び付き合わせた外周面のうち少なくとも一方に接着剤を塗布し、接続するポリエチレン管の径よりも拡径に形成され、熱を加えることで縮径に変形する円筒形状のカバー材を、接着剤を塗布した上部から被せ、該被せた円筒形状のカバー材に熱を加えることで縮径させることで接着させると同時に圧着させることを特徴とする。
【００１９】
（１３）ポリエチレン管接着方法は、ポリエチレン管同士を付き合わせ、その付き合わせた部位を含めて加熱し、該加熱した端面及び外周面のうち少なくとも一方に接着剤を塗布し、接続するポリエチレン管の径よりも拡径に形成され、熱を加えることで縮径に変形する円筒形状のカバー材を、接着剤を塗布した上部から被せ、該被せた円筒形状のカバー材に熱を加えることで縮径させることで接着させると同時に圧着させることを特徴とする。
【００２０】
（１４）ポリエチレン管は、ポリエチレン管同士を付き合わせ、その付き合わせた端面及び付き合わせた外周面のうち少なくとも一方に接着剤を塗布し、その塗布した接着剤の上部に２つ割のカバー材を被せて接着して形成される。
【００２１】
（１５）前記付き合わせた部位を加熱してから接着剤を塗布することを特徴とする（１４）に記載のポリエチレン管。
【００２２】
（１６）前記２つ割のカバー材は、加熱してから内周面に接着剤を塗布し、接着剤を塗布した前記付き合わせた部位に被せて接着させることを特徴とする（１４）又は（１５）に記載のポリエチレン管。
【００２３】
（１７）ポリエチレン管は、ポリエチレン管同士を付き合わせ、その付き合わせた端面及び付き合わせた外周面のうち少なくとも一方に接着剤を塗布し、その塗布した接着剤の上部に巻き付け式のカバー材を被せて接着して形成される。
【００２４】
（１８）前記付き合わせた部位を加熱してから接着剤を塗布するようにしたことを特徴とする（１７）に記載のポリエチレン管。
【００２５】
（１９）ポリエチレン管は、ポリエチレン管同士を付き合わせ、その付き合わせた端面及び付き合わせた外周面のうち少なくとも一方に接着剤を塗布し、その塗布した接着剤の上部に円筒状のカバー材を被せて接着して形成される。
【００２６】
（２０）前記付き合わせた部位を加熱してから、その付き合わせた端面及び付き合わせた外周面のうち少なくとも一方に接着剤を塗布するようにしたことを特徴とする（１９）に記載のポリエチレン管。
【００２７】
（２１）前記円筒状のカバー材は、加熱してから内周面に接着剤を塗布させてから、接着剤を塗布した前記付き合わせた部位に被せて接着させることを特徴とする（１９）又は（２０）に記載のポリエチレン管。
【００２８】
（２２）ポリエチレン管は、ポリエチレン管同士を付き合わせ、その付き合わせた端面及び付き合わせたテーパ状の外周面のうち少なくとも一方に接着剤を塗布し、その塗布した接着剤の上部に円筒状のカバー材を被せて接着して形成される。
【００２９】
（２３）前記付き合わせた部位を加熱してから、その付き合わせた端面及び付き合わせたテーパ状の外周面のうち少なくとも一方に接着剤を塗布するようにしたことを特徴とする（２２）に記載のポリエチレン管。
【００３０】
（２４）前記円筒状のカバー材は、加熱してから内周面に接着剤を塗布させてから、接着剤を塗布した前記付き合わせたテーパ状に形成した部位に被せて接着させることを特徴とする（２２）又は（２３）に記載のポリエチレン管。
【００３１】
（２５）ポリエチレン管は、ポリエチレン管同士を付き合わせ、その付き合わせた端面及び付き合わせたテーパ状の外周面のうち少なくとも一方に接着剤を塗布し、接続するポリエチレン管の径よりも拡径に形成され、熱を加えることで縮径に変形する円筒形状のカバー材を、接着剤を塗布した上部から被せ、該被せた円筒形状のカバー材に熱を加えることで縮径させることで接着させると同時に圧着して形成される。
【００３２】
（２６）ポリエチレン管は、ポリエチレン管同士を付き合わせ、その付き合わせた部位を含めて加熱し、該加熱して付き合わせた端面及び付き合わせた外周面のうち少なくとも一方に接着剤を塗布し、接続するポリエチレン管の径よりも拡径に形成され、熱を加えることで縮径に変形する円筒形状のカバー材を、接着剤を塗布した上部から被せ、該被せた円筒形状のカバー材に熱を加えることで縮径させることで接着させると同時に圧着して形成される。
【発明の効果】
【００３３】
本発明のように、ポリエチレン管同士を付き合わせて接着剤を塗布し、その塗布した上部にカバー材を被せて接着することで、難接着材料のポリエチレン管、例えば、シースであっても内圧が１０気圧程度以上に耐える管を作成することができる。
【発明を実施するための最良の形態】
【００３４】
本願発明に係るポリエチレン管接着方法及びポリエチレン管について、以下、図面を参照して説明する。
【実施例１】
【００３５】
本発明に係る実施例１のポリエチレン管の接合手法及び完成したポリエチレン管は、図１（Ａ）、（Ｂ）に示すように、ポリエチレン管１１同士を付き合わせる。ここで、図１（Ａ）は、ポリエチレン管の長手方向における断面図であり、図１（Ｂ）は、ポリエチレン管の長手直交方向における断面図である。そして、ポリエチレン管１１の付き合わせた部位をホットガン等で加熱する。加熱して付き合わせた外周面に接着剤１３を塗布し、その塗布した上部に２つ割の同径（曲率半径が略同一）のカバー材１２ａ、１２ｂを被せる。
【００３６】
ここで、２つ割のカバー材１２ａ、１２ｂを被せるわけであるが、付き合わせ部分に接着剤１３を塗布した後に、この２つ割のカバー材１２ａ、１２ｂをやはり加熱させ、接着剤１３をカバー材１２ａ、１２ｂの内周面に塗布した後に、接着剤１３が塗布された付き合わせ部分に被せるようにしてもよい。
【００３７】
更に、付き合わせた端面及び外周面のうち少なくとも一方に接着剤を塗布するようにしてもよい。
【００３８】
加熱するのに、本実施例においてはホットガンを用いたがこれに限定されることはなく、例えば、エレクトロフージョン（ＥＦ）、シートヒータ等を使用してもよい。
【００３９】
接着剤１３は、分子内にゴムセグメントを持つブロックポリマー若しくはグラフトポリマーを必須成分とするポリエチレン用ホットメルト接着剤を使用することが可能である。また、ＰＰＸやＰＰＸ―３（いずれも、セメダイン（株）製）を用いることもできる（実施例２以降でも同様である）。
【００４０】
このホットメルト接着剤を使用するには、先ず、ポリエチレン管１１同士を付き合わせた部位に、ホットメルト接着剤が塗布されたゴムシートを被せる。このとき、ホットメルト接着剤がポリエチレン管１１に接触するように、ゴムシートを被せる。そして、ゴムシートの上からホットガンで加熱し、直ちにローラ等で押さえることにより、ホットメルト接着剤を介してポリエチレン管１１及びゴムシートを接着する。次に、このゴムシートの上にエポキシ接着剤を塗布し、このエポキシ接着剤の上に２つ割のカバー材１２ａ、１２ｂを被せ、エポキシ接着剤が硬化するまで放置しておく。
【００４１】
更に、このホットメルト接着剤を使用する場合には、上記のポリエチレン管１１を付き合わせたところにホットメルト接着剤を載せて表面処理したところに、２つ割のカバー材１２ａ、１２ｂのほうにもホットメルト接着剤で表面処理し、エポキシ接着剤を塗布した上に被せ、エポキシ接着剤が硬化するまで放置しておくようにしてもよい。
【実施例２】
【００４２】
次に、本願発明の実施例２のポリエチレン管接着方法及びポリエチレン管について、図面を参照して説明する。
【００４３】
本実施例のポリエチレン管の接合手法及び完成したポリエチレン管は、図２（Ａ）、（Ｂ）に示すように、ポリエチレン管１１同士を付き合わせる。ここで、図２（Ａ）は、ポリエチレン管の長手方向における断面図であり、図２（Ｂ）は、ポリエチレン管の長手直交方向における断面図である。そして、ポリエチレン管１１の付き合わせた部位をホットガン等で加熱する。そして、加熱して付き合わせた外周面に接着剤１３を塗布し、その上部から巻き付け式のカバー材１４を被せることで強固に接着できる。
【００４４】
巻き付け式のカバー材１４は、図２（Ｂ）に示すように、管体の一部が長手方向において切断されており、この切断面が上記管体の周方向（又は管体の径方向）に対して傾斜している。そして、カバー材１４の切断部分を広げることで、カバー材１４をポリエチレン管１１に被せることができる。
【００４５】
尚、付き合わせ部位を加熱した後に、付き合わせた端面及び外周面のうち少なくともい一方に接着剤１３を塗布するようにしてもよい。
【００４６】
加熱するのに、本実施例においてはホットガンを用いたがこれに限定されることはなく、例えば、エレクトロフージョン（ＥＦ）、シートヒータ等を使用してもよい。
【００４７】
接着剤１３は、分子内にゴムセグメントを持つブロックポリマー若しくはグラフトポリマーを必須成分とするポリエチレン用ホットメルト接着剤を使用することが可能である。
【００４８】
このホットメルト接着剤を使用するには、先ず、ポリエチレン管１１同士を付き合わせた部位に、ホットメルト接着剤が塗布されたゴムシートを被せる。このとき、ホットメルト接着剤がポリエチレン管１１に接触するように、ゴムシートを被せる。そして、ゴムシートの上からホットガンで加熱し、直ちにローラ等で押さえることにより、ホットメルト接着剤を介してゴムシート及びポリエチレン管１１を接着する。次に、このゴムシートの上にエポキシ接着剤を塗布し、このエポキシ接着剤の上に巻き付け式のカバー材１４を被せ、エポキシ接着剤が硬化するまで放置しておく。
【００４９】
ここで、巻き付け式のカバー材１４のほうにもホットメルト接着剤を使用して表面処理することは、実施例１で説明したものと同様にすることができる。
【実施例３】
【００５０】
次に、本願発明の実施例３のポリエチレン管接着方法及びポリエチレン管について、図面を参照して説明する。
【００５１】
本実施例のポリエチレン管の接合手法及び完成したポリエチレン管は、図３（Ａ）、（Ｂ）に示すように、ポリエチレン管１１同士を付き合わせる。ここで、図３（Ａ）は、ポリエチレン管の長手方向における断面図であり、図３（Ｂ）は、ポリエチレン管の長手直交方向における断面図である。その付き合わせた部位をホットガン等で加熱する。加熱して付き合わせた端面及び外周面に接着剤１３を塗布し、更に、その接着剤１３を塗布した上部に円筒状のカバー材１５を被せる。
【００５２】
このように、付き合わせる端面にも接着剤を塗布するようにしたことで、接着面積が広くなり、より強固に接着することができる。
【００５３】
又、円筒状のカバー材１５を被せる前に、カバー材１５を加熱して、その内周面に接着剤を塗布した状態で、加熱し且つ接着剤を塗布してある付き合わせ部位（ポリエチレン管１１）に被せるようにすることで、より強固な接着をすることができる。
【００５４】
尚、付き合わせ部位を加熱する前に、付き合わせた端面及び外周面に接着剤１３を塗布するようにしてもよい。
【００５５】
加熱するのに、本実施例においてはホットガンを用いたがこれに限定されることなく、例えば、エレクトロフージョン（ＥＦ）、シートヒータ等を使用してもよい。
【００５６】
接着剤１３は、分子内にゴムセグメントを持つブロックポリマー若しくはグラフトポリマーを必須成分とするポリエチレン用ホットメルト接着剤を使用することが可能である。
【００５７】
このホットメルト接着剤を使用するには、先ず、ポリエチレン管１１同士を付き合わせた部位に、ホットメルト接着剤が塗布されたゴムシートを被せる。このとき、ホットメルト接着剤がポリエチレン管１１に接触するように、ゴムシートを被せる。そして、ゴムシートの上からホットガンで加熱し、直ちにローラ等で押さえることにより、ホットメルト接着剤を介してポリエチレン管１１及びゴムシートを接着する。次に、このゴムシートの上にエポキシ接着剤を塗布し、このエポキシ接着剤の上に円筒状のカバー材１５を被せ、エポキシ接着剤が硬化するまで放置しておく。
【００５８】
ここで、円筒状のカバー材１５のほうにもホットメルト接着剤を使用して表面処理することは、実施例１で説明したものと同様にすることができる。
【実施例４】
【００５９】
次に、本願発明の実施例４のポリエチレン管接着方法及びポリエチレン管について、図面を参照して説明する。
【００６０】
本実施例のポリエチレン管の接合手法及び完成したポリエチレン管は、図４（Ａ）、（Ｂ）に示すように、ポリエチレン管１１同士を付き合わせる。ここで、図４（Ａ）は、ポリエチレン管の長手方向における断面図であり、図４（Ｂ）は、ポリエチレン管の長手直交方向における断面図である。そして、ポリエチレン管１１の付き合わせた部位をホットガン等で加熱する。そして、その加熱した外周及び端面をテーパー状にした先端部分１６に接着剤を塗布し、更に、その接着剤を塗布した上部に円筒状のカバー材１５を被せる構造にする。
【００６１】
このように、先端部分１６をテーパー状にすることで、接着面積が広くなり、且つ接着層を厚くすることができるため、より強固に接着することが可能になる。
【００６２】
尚、付き合わせ部位を加熱する前に、付き合わせた端面及び外周面のうち少なくとも一方に接着剤１３を塗布するようにしてもよい。
【００６３】
加熱するのに、本実施例においてはホットガンを用いたがこれに限定されることはなく、例えば、エレクトロフージョン（ＥＦ）、シートヒータ等を使用してもよい。
【００６４】
接着剤１３は、分子内にゴムセグメントを持つブロックポリマー若しくはグラフトポリマーを必須成分とするポリエチレン用ホットメルト接着剤を使用することが可能である。このホットメルト接着剤を使用するには、先ず、ポリエチレン管１１同士を付き合わせたテーパー状にした先端部分１６に、ホットメルト接着剤が塗布されたゴムシートを被せる。このとき、ホットメルト接着剤がポリエチレン管１１に接触するようにゴムシートを被せる。そして、ゴムシートの上からホットガンで加熱し、直ちにローラ等で押さえることにより、ホットメルト接着剤を介してポリエチレン管１１及びゴムシートを接着する。次に、このゴムシートの上にエポキシ接着剤を塗布し、このエポキシ接着剤の上に円筒状のカバー材１５を被せ、エポキシ接着剤が硬化するまで放置しておく。
【００６５】
ここで、円筒状のカバー材１５のほうにもホットメルト接着剤を使用して表面処理することは、上記実施例１で説明したものと同様にすることができる。また、円筒状のカバー材１５の代わりに、実施例１で説明した２つ割のカバー材や、実施例２で説明した巻き付き式のカバー材を用いることもできる。
【実施例５】
【００６６】
次に、本願発明の実施例５のポリエチレン管接着方法及びポリエチレン管について、図面を参照して説明する。
【００６７】
本実施例のポリエチレン管の接合手法及び完成したポリエチレン管は、熱を加えることによって縮径する円筒状のカバー材を利用してポリエチレン管同士を繋ぐというものである。
【００６８】
それは、図５に示すように、先ず、ポリエチレン管１１同士を付き合わせる。その付き合わせた部位の外周面に接着剤１３を塗布し、更に、その接着剤１３を塗布した上部に接続するポリエチレン管１１よりも拡径の円筒状のカバー材１５Ａを被せる。
【００６９】
そして、その被せた円筒状のカバー材１５Ａに熱を与えることでカバー材１５Ａが縮径することで接着すると共に圧着して管１１同士を繋ぐことができる。
【００７０】
尚、付き合わせた部位を加熱した後に、付き合わせた端面及び外周面のうち少なくとも一方に接着剤１３を塗布するようにしてもよい。
【００７１】
加熱するのに、本実施例においてはホットガンを用いたがこれに限定されることはなく、例えば、エレクトロフージョン（ＥＦ）、シートヒータ等を使用してもよい。
【００７２】
接着剤１３は、分子内にゴムセグメントを持つブロックポリマー若しくはグラフトポリマーを必須成分とするポリエチレン用ホットメルト接着剤を使用することが可能である。このホットメルト接着剤を使用するには、先ず、ポリエチレン管１１同士を付き合わせた部位に、ホットメルト接着剤が塗布されたゴムシートを被せる。このとき、ホットメルト接着剤がポリエチレン管１１に接触するようにゴムシートを被せる。そして、ゴムシートの上からホットガンで加熱し、直ちにローラ等で押さえることにより、ホットメルト接着剤を介してポリエチレン管１１及びゴムシートを接着する。次に、このゴムシートの上にエポキシ接着剤を塗布し、このエポキシ接着剤の上に円筒状のカバー材１５Ａを被せ、被せたカバー材１５Ａに熱を加えることで縮径させてエポキシ接着剤と接着する。
【実施例６】
【００７３】
次に、本願発明の実施例６のポリエチレン管接着方法及びポリエチレン管について、図面を参照して説明する。
【００７４】
本実施例のポリエチレン管の接合手法及び完成したポリエチレン管は、実施例５で説明したものと同じく、熱を加えることによって縮径する円筒状のカバー材を利用すると共に、繋ぐポリエチレン管同士に熱を加えて接着剤を塗布するというものである。
【００７５】
それは、図６に示すように、先ず、ポリエチレン管１１同士を付き合わせる。その付き合わせた部位をホットガン等により加熱する。
【００７６】
加熱した部位の外周面に接着剤１３を塗布し、更に、その接着剤１３を塗布した上部に接続するポリエチレン管１１よりも拡径の円筒状のカバー材１５Ａを被せる。
【００７７】
そして、その被せた円筒状のカバー材１５Ａに熱を与えることでカバー材１５Ａが縮径することで接着すると共に圧着して管同士を繋ぐことができる。
【００７８】
尚、付き合わせ部位を加熱した後に、付き合わせた端面及び外周面のうち少なくとも一方に接着剤１３を塗布するようにしてもよい。
【００７９】
加熱するのに、本実施例においてはホットガンを用いたがこれに限定されることはなく、例えば、エレクトロフージョン（ＥＦ）、シートヒータ等を使用してもよい。
【００８０】
接着剤１３は、分子内にゴムセグメントを持つブロックポリマー若しくはグラフトポリマーを必須成分とするポリエチレン用ホットメルト接着剤を使用することが可能である。このホットメルト接着剤を使用するには、先ず、ポリエチレン管１１同士を付き合わせた部位に、ホットメルト接着剤が塗布されたゴムシートを被せる。このとき、ホットメルト接着剤がポリエチレン管１１に接触するようにゴムシートを被せる。そして、ゴムシートの上からホットガンで加熱し、直ちにローラ等で押さえることにより、ホットメルト接着剤を介してゴムシート及びポリエチレン管１１を接着する。次に、このゴムシートの上にエポキシ接着剤を塗布し、このエポキシ接着剤の上に円筒状のカバー材１５Ａを被せ、被せたカバー材１５Ａに熱を加えることで縮径させてエポキシ接着剤と接着する。
【産業上の利用可能性】
【００８１】
ポリエチレン管同士を付き合わせて接着剤を塗布し、その塗布した上部にカバー材を被せて接着することで、難接着材料のポリエチレン管、例えばシースであっても内圧が１０気圧程度以上に耐えるポリエチレン管及びその接着方法を提供する。
【図面の簡単な説明】
【００８２】
【図１】本発明の実施例１のポリエチレン管接着方法及び完成したポリエチレン管を示した説明図である。
【図２】本発明の実施例２のポリエチレン管接着方法及び完成したポリエチレン管を示した説明図である。
【図３】本発明の実施例３のポリエチレン管接着方法及び完成したポリエチレン管を示した説明図である。
【図４】本発明の実施例４のポリエチレン管接着方法及び完成したポリエチレン管を示した説明図である。
【図５】本発明の実施例５のポリエチレン管接着方法及び完成したポリエチレン管を示した説明図である。
【図６】本発明の実施例６のポリエチレン管接着方法及び完成したポリエチレン管を示した説明図である。
【符号の説明】
【００８３】
１１      ポリエチレン管
１２ａ    ２つ割のカバー材
１２ｂ    ２つ割のカバー材
１３      接着剤
１４      カバー材
１５      カバー材
１５Ａ    カバー材
１６      先端部分
【図１】
2007090673.tif 000003
【図２】
2007090673.tif 000004
【図３】
2007090673.tif 000005
【図４】
2007090673.tif 000006
【図５】
2007090673.tif 000007
【図６】
2007090673.tif 000008